(57)【要約】【課題】白金を用いないで、硬く、表面が輝き、鋳造欠陥が出にくい装身具用合金を提供することを課題とする。【解決手段】図（ａ）に示すリング鋳物１２は良品であり、図（ｂ）に示すリング鋳物１２は割れ１４、１４が入っており、不良品である。図（ａ）に示す良品は、９５質量％のパラジウムと、３質量％のニオブと、２質量％のガリウムからなる組成の合金鋳造から得られる。この組成による合金から得られたリング鋳物１２は、白金を含まず、硬く、光沢に富むため、指輪として好適である。【効果】９５質量％のパラジウムと、３質量％のニオブと、２質量％のガリウムからなるため、白金を用いないで、硬く、表面が輝き、鋳造欠陥が出にくい装身具用合金が提供される。【選択図】図３
2014176635.tif 000002
【特許請求の範囲】
【請求項１】
身体に着ける装身具に供する装身具用合金であって、
９５質量％のパラジウムと、残部が第１の金属及び第２の金属からなり、
前記第１の金属は、ゲルマニウム、ニオブ、イットリウムの１種であり、
前記第２の金属は、スズ、銀、金、ガリウム、インジウム、ルテニウムの１種であることを特徴とする装身具用合金。
【請求項２】
前記第１の金属は０．５〜２．０質量％のゲルマニウムであり、前記第２の金属は３．０〜４．５質量％のスズであることを特徴とする請求項１記載の装身具用合金。
【請求項３】
前記第１の金属は０．５〜１．５質量％のゲルマニウムであり、前記第２の金属は３．５〜４．５質量％のスズであることを特徴とする請求項１記載の装身具用合金。
【請求項４】
前記第１の金属は０．５〜３．０質量％のニオブであり、前記第２の金属は２．０〜４．５質量％の銀であることを特徴とする請求項１記載の装身具用合金。
【請求項５】
前記第１の金属は０．５〜１．５質量％のニオブであり、前記第２の金属は３．５〜４．５質量％の銀であることを特徴とする請求項１記載の装身具用合金。
【請求項６】
前記第１の金属は０．５〜２．０質量％のニオブであり、前記第２の金属は３．０〜４．５質量％の金であることを特徴とする請求項１記載の装身具用合金。
【請求項７】
前記第１の金属は０．５〜１．５質量％のニオブであり、前記第２の金属は３．５〜４．５質量％の金であることを特徴とする請求項１記載の装身具用合金。
【請求項８】
前記第１の金属は１．０〜４．０質量％のニオブであり、前記第２の金属は１．０〜４．０質量％のガリウムであることを特徴とする請求項１記載の装身具用合金。
【請求項９】
前記第１の金属は１．０〜３．０質量％のニオブであり、前記第２の金属は２．０〜４．０質量％のガリウムであることを特徴とする請求項１記載の装身具用合金。
【請求項１０】
前記装身具は指輪であり、
前記第１の金属は２．０〜３．０質量％のニオブであり、前記第２の金属は２．０〜３．０質量％のガリウムであることを特徴とする請求項１記載の装身具用合金。
【請求項１１】
前記第１の金属は２．０〜４．０質量％のニオブであり、前記第２の金属は１．０〜３．０質量％のインジウムであることを特徴とする請求項１記載の装身具用合金。
【請求項１２】
前記第１の金属は０．５〜１．０質量％のイットリウムであり、前記第２の金属は４．０〜４．５質量％の銀であることを特徴とする請求項１記載の装身具用合金。
【請求項１３】
前記装身具は指輪であり、
前記第１の金属は０．５質量％のイットリウムであり、前記第２の金属は４．５質量％の銀であることを特徴とする請求項１記載の装身具用合金。
【請求項１４】
前記第１の金属は０．５〜１．０質量％のイットリウムであり、前記第２の金属は４．０〜４．５質量％の金であることを特徴とする請求項１記載の装身具用合金。
【請求項１５】
前記第１の金属は０．５〜１．５質量％のイットリウムであり、前記第２の金属は３．５〜４．５質量％のルテニウムであることを特徴とする請求項１記載の装身具用合金。
【請求項１６】
前記第１の金属は０．５質量％のイットリウムであり、前記第２の金属は４．５質量％のルテニウムであることを特徴とする請求項１記載の装身具用合金。
【請求項１７】
前記装身具は指輪であることを特徴とする請求項２〜９、１１、１２、１４〜１６のいずれか１項記載の装身具用合金。
【発明の詳細な説明】
【技術分野】
【０００１】
本発明は、身体に着ける装身具に供する装身具用合金の改良に関する。
【背景技術】
【０００２】
宝飾用貴金属として、白金、金、銀（何れも合金を含む。）が、古くから愛用されてきた。中でも、白金は金に劣らぬ人気があるが、材料の高騰及び資源の枯渇が問題となる。
そこで、白金の代替品が研究され、各種の代替品が提案されている（例えば、特許文献１（請求項１）参照。）。
【０００３】
特許文献１は、パラジウムを９５．０質量％、プラチナ（白金）を１．０質量％、ルテニウムを４．０質量％含むことを特徴とする宝飾装身具用パラジウム合金を提案するものである（請求項１）。
【０００４】
白金の大部分が、入手容易で安価なパラジウムに置き換えるため、低価格化が図られると共に省資源化が図られる。
【０００５】
しかし、本発明者らが試作し検討した結果、次に述べる新たな問題があることが判明した。
まず、特許文献１のプラチナ（白金）を１．０質量％、ルテニウムを４．０質量％では、得られた装身具の硬度が低下し、装身具の表面に擦り傷ができ易い。
また、ルテニウムの影響で、得られた装身具の輝きが鈍く、くすんだ印象を与える。
【０００６】
また、装身具は鋳造で製造される場合があるが、得られた装身具は、鋳造欠陥（巣、凝固収縮割れ）が出やすい。
さらに、少量ではあるが、白金が含まれるため、白金の使用をゼロにすることが望まれる。
【０００７】
そのため、従来から、白金を用いないで、硬く、表面が輝き、鋳造欠陥が出にくい装身具用合金が要望されてきた。
【先行技術文献】
【特許文献】
【０００８】
【特許文献１】特開２０１０−２６１０９６公報
【発明の概要】
【発明が解決しようとする課題】
【０００９】
本発明は、白金を用いないで、硬く、表面が輝き、鋳造欠陥（巣、凝固収縮割れ）が出にくい装身具用合金を提供することを課題とする。
【課題を解決するための手段】
【００１０】
請求項１に係る発明は、身体に着ける装身具に供する装身具用合金であって、
９５質量％のパラジウムと、残部が第１の金属及び第２の金属からなり、
前記第１の金属は、ゲルマニウム、ニオブ、イットリウムの１種であり、
前記第２の金属は、スズ、銀、金、ガリウム、インジウム、ルテニウムの１種であることを特徴とする。
【００１１】
請求項２に係る発明では、第１の金属は０．５〜２．０質量％のゲルマニウムであり、第２の金属は３．０〜４．５質量％のスズであることを特徴とする。
【００１２】
請求項３に係る発明では、第１の金属は０．５〜１．５質量％のゲルマニウムであり、第２の金属は３．５〜４．５質量％のスズであることを特徴とする。
【００１３】
請求項４に係る発明では、第１の金属は０．５〜３．０質量％のニオブであり、第２の金属は２．０〜４．５質量％の銀であることを特徴とする。
【００１４】
請求項５に係る発明では、第１の金属は０．５〜１．５質量％のニオブであり、第２の金属は３．５〜４．５質量％の銀であることを特徴とする。
【００１５】
請求項６に係る発明では、第１の金属は０．５〜２．０質量％のニオブであり、第２の金属は３．０〜４．５質量％の金であることを特徴とする。
【００１６】
請求項７に係る発明では、第１の金属は０．５〜１．５質量％のニオブであり、第２の金属は３．５〜４．５質量％の金であることを特徴とする。
【００１７】
請求項８に係る発明では、第１の金属は１．０〜４．０質量％のニオブであり、第２の金属は１．０〜４．０質量％のガリウムであることを特徴とする。
【００１８】
請求項９に係る発明では、第１の金属は１．０〜３．０質量％のニオブであり、第２の金属は２．０〜４．０質量％のガリウムであることを特徴とする。
【００１９】
請求項１０に係る発明では、装身具は指輪であり、第１の金属は２．０〜３．０質量％のニオブであり、第２の金属は２．０〜３．０質量％のガリウムであることを特徴とする。
【００２０】
請求項１１に係る発明では、第１の金属は２．０〜４．０質量％のニオブであり、第２の金属は１．０〜３．０質量％のインジウムであることを特徴とする。
【００２１】
請求項１２に係る発明では、第１の金属は０．５〜１．０質量％のイットリウムであり、第２の金属は４．０〜４．５質量％の銀であることを特徴とする。
【００２２】
請求項１３に係る発明では、装身具は指輪であり、第１の金属は０．５質量％のイットリウムであり、第２の金属は４．５質量％の銀であることを特徴とする。
【００２３】
請求項１４に係る発明では、第１の金属は０．５〜１．０質量％のイットリウムであり、第２の金属は４．０〜４．５質量％の金であることを特徴とする。
【００２４】
請求項１５に係る発明では、第１の金属は０．５〜１．５質量％のイットリウムであり、第２の金属は３．５〜４．５質量％のルテニウムであることを特徴とする。
【００２５】
請求項１６に係る発明では、第１の金属は０．５質量％のイットリウムであり、第２の金属は４．５質量％のルテニウムであることを特徴とする。
【００２６】
請求項１７に係る発明では、装身具は指輪であることを特徴とする。
【発明の効果】
【００２７】
請求項１に係る発明では、白金を用いない。組成にルテニウムを含めるか否かは任意である。ルテニウムを含めない場合、ルテニウムを含めないため、表面が硬く且つ明るくなる。
または、ルテニウムを含む場合、イットリウムを組み合わせることで、硬度及び表面の輝きは良好になった。
よって、本発明によれば、白金を用いないで、硬く、表面が輝く装身具用合金が提供される。
【００２８】
請求項２に係る発明では、第１の金属は０．５〜２．０質量％のゲルマニウムであり、第２の金属は３．０〜４．５質量％のスズである。ゲルマニウムを１．５質量％にすると硬さが増加する。
ただし、請求項２では、ゲルマニウムを２．０質量％に近づけると共にスズを少なくすると鋳造性が悪化する。
【００２９】
そこで、請求項３に係る発明では、第１の金属は０．５〜１．５質量％のゲルマニウムであり、第２の金属は３．５〜４．５質量％のスズとすることで、鋳造性を良好にする。
【００３０】
請求項４に係る発明では、第１の金属は０．５〜３．０質量％のニオブであり、第２の金属は２．０〜４．５質量％の銀である。３．０質量％までのニオブを配合すると硬さが増加する。
ただし、請求項４では、ニオブを２．０質量％に近づけると共に銀を少なくすると、鋳造性が悪化する。
【００３１】
そこで請求項５に係る発明では、第１の金属は０．５〜１．５質量％のニオブであり、第２の金属は３．５〜４．５質量％の銀とすることで、硬さおよび鋳造性を良好にする。
【００３２】
請求項６に係る発明では、第１の金属は０．５〜２．０質量％のニオブであり、第２の金属は３．０〜４．５質量％の金である。２．０質量％までのニオブを配合すると硬さが増加する。
ただし、請求項６では、ニオブを２．０質量％に近づけると共に金を少なくすると、鋳造性が悪化する。
【００３３】
そこで請求項７に係る発明では、第１の金属は０．５〜１．５質量％のニオブであり、第２の金属は３．５〜４．５質量％の金とすることで、硬さおよび鋳造性を良好にする。
【００３４】
請求項８に係る発明では、第１の金属は１．０〜４．０質量％のニオブであり、第２の金属は１．０〜４．０質量％のガリウムである。４．０質量％までのニオブを配合すると硬さが増加する。
ただし、請求項８では、ニオブを４．０質量％に近づけると共にガリウムを少なくすると、鋳造性が悪化する。
【００３５】
そこで請求項９に係る発明では、第１の金属は１．０〜３．０質量％のニオブであり、第２の金属は２．０〜４．０質量％のガリウムとすることで、硬さおよび鋳造性を良好にする。
【００３６】
請求項１０に係る発明では、装身具は指輪であり、第１の金属は３．０質量％のニオブであり、第２の金属は２．０質量％のガリウムとすることで、硬さおよび鋳造性とも良好にする。
【００３７】
請求項１１に係る発明では、第１の金属は２．０〜４．０質量％のニオブであり、第２の金属は１．０〜３．０質量％のインジウムである。４．０質量％までのニオブを配合すると硬さが増加する。
【００３８】
請求項１２に係る発明では、第１の金属は０．５〜１．０質量％のイットリウムであり、第２の金属は４．０〜４．５質量％の銀である。１．０質量％までのイットリウムを配合すると硬さが増加する。
【００３９】
請求項１３に係る発明では、装身具は指輪であり、第１の金属は０．５質量％のイットリウムであり、第２の金属は４．５質量％の銀とすることで硬さおよび鋳造性とも良好にする。
【００４０】
請求項１４に係る発明では、第１の金属は０．５〜１．０質量％のイットリウムであり、第２の金属は４．０〜４．５質量％の金であることを特徴とする。１．０質量％までのイットリウムを配合すると硬さが増加する。
【００４１】
請求項１５に係る発明では、第１の金属は０．５〜１．５質量％のイットリウムであり、第２の金属は３．５〜４．５質量％のルテニウムである。１．５質量％までのイットリウムを配合すると硬さが増加する。
ただし、請求項１５では、イットリウムを１．０質量％に近づけると共にルテニウムを少なくすると、鋳造性が悪化する。
【００４２】
そこで請求項１６に係る発明では、第１の金属は０．５質量％のイットリウムであり、第２の金属は４．５質量％のルテニウムとすることで、鋳造性を良好にする。
【００４３】
請求項１７に係る発明では、装身具は指輪である。
指輪は使用中に変形、打痕、擦り傷などが生じ、サイズ直しの際に、拡径加工を施すため、引張り応力が大きくなる。結果、他の装身具に比べて、鋳造欠陥がないことと引張り強さが大きく、硬いことが求められる。
この点、本発明は硬いため引張り強さが大きく、鋳造欠陥がでないため、指輪に好適である。
すなわち、本発明によれば、白金を用いないで、硬く、表面が輝き、鋳造欠陥が出にくい装身具用合金、特に指輪に好適な合金が提供される。
【図面の簡単な説明】
【００４４】
【図１】本発明に係る装身具用合金鋳物の斜視図である。
【図２】平板鋳物の正面図である。
【図３】リング鋳物の正面図である。
【発明を実施するための形態】
【００４５】
本発明の実施の形態を添付図に基づいて以下に説明する。
【実施例】
【００４６】
図１に示すように、装身具用合金鋳物１０は、少なくとも、薄い平板鋳物１１と、指輪の元となるリング鋳物１２を含む。
このような装身具用合金鋳物１０から、硬さ、明るさ及び鋳造性の情報を得ることができる。
【００４７】
図２（ａ）、（ｂ）に示すように、平板鋳物１１は、矩形状を呈する。
（ａ）に示す平板鋳物１１は、鋳造欠陥が認められないところの良品である。
一方、（ｂ）に示す平板鋳物１１は、表面に亀裂１３が認められたため、不良品となる。
【００４８】
図３（ａ）、（ｂ）に示すように、リング鋳物１２は、文字通り円環形状を呈する。
（ａ）に示すリング鋳物１２は、鋳造欠陥が認められないところの良品である。
一方、（ｂ）に示すリング鋳物１２は、割れ１４、１４が認められたため、不良品となる。
【００４９】
本発明者らは、９５質量％のパラジウムと、第１の金属と、第２の金属とからなる合金において、第１の金属の種類及び成分割合と、第２の金属の種類及び成分割合を変更しながら、第１の金属及び第２の金属を特定するために種々の確認実験を行った。
【００５０】
以下、その詳細を説明する。
○試料の作製：
合金は、次の表に示すように、合金Ｎｏ．１〜合金Ｎｏ．９を準備した。
【００５１】
【表１】
2014176635.tif 000003
【００５２】
すなわち、第１の金属はゲルマニウム、ニオブ、イットリウムの１種とし、第２の金属はスズ、銀、金、ガリウム、インジウム、ルテニウムの１種とした。
【００５３】
なお、合金Ｎｏ．９は、従来の技術で述べた合金（パラジウム９５．０質量％、白金１．０質量％、ルテニウム４．０質量％）の代替品である。すなわち、代替品は、白金をルテニウムに置き換えたことにより、パラジウム９５．０質量％とルテニウム５．０質量％からなる。
【００５４】
組成の表記が長文であるため、「略号」に示すように略記した。以下、これらの略号を用いる。
合金Ｎｏ．１〜合金Ｎｏ．９を用いて、ロストワックス精密鋳造法により、図１に示す装身具用合金鋳物１０を各々作製した。
得られた鋳物を、試料０１〜試料０９と呼称する。
【００５５】
○硬さの測定と評価：
試料０１〜試料０９のビッカース硬さ（Ｈｖ）を測定した。測定結果を次表に示す。
【００５６】
【表２】
2014176635.tif 000004
【００５７】
測定により得た硬さは、９８〜１６５の範囲に分散した。
大きな硬さが望まれるため、Ｈｖ１００未満を「×」、Ｈｖ１２０以上を「○」、これらの中間を「△」として評価した。
【００５８】
○明るさの測定と評価：
試料０１〜試料０９の明るさ（Ｌ＊）を測定した。測定結果を次表に示す。
【００５９】
【表３】
2014176635.tif 000005
【００６０】
測定により得た明るさは、８２．９１〜８５．５４の範囲に分散した。
明るい程よいので、Ｌ＊８３未満を「×」、Ｌ＊８３以上を「○」として評価した。
【００６１】
○表面観察及び鋳造性の評価：
試料０１〜試料０９における平板鋳物（図２）とリング鋳物（図３）を対象に、表面を観察した。観察結果を次表に示す。
【００６２】
【表４】
2014176635.tif 000006
【００６３】
平板については、観察で、亀裂が無ければ「○」、亀裂が有れば「×」とした。
リングについては、観察で、割れが無ければ「○」、割れが有れば「×」とした。
平板とリングの観察結果を合わせて、○が２つであれば評価は「○」、○が１つであれば評価は「△」、○が無ければ評価は「×」とした。
【００６４】
○総合評価：
表２の評価と表３の評価と表４の評価を一覧にしたものを次に示す。
【００６５】
【表５】
2014176635.tif 000007
【００６６】
総合評価は、○が３つで「◎」、○が２つで△が１つであれば「○」、○が２つで×が１つであれば「△」、×が２つ以上であれば「×」とする。
【００６７】
○第１次考察：
総合評価が○又は◎である、試料０１〜試料０４、及び試料０６〜試料０７ついては、十分に実用に耐えると考えられる。
すなわち、９５質量％のパラジウムと、残部が第１の金属及び第２の金属からなり、第１の金属は、ニオブ、ゲルマニウム、イットリウムの１種であり、第２の金属は、金、銀、ガリウム、スズの１種である装身具用合金が、実用に供される。
【００６８】
総合評価が◎である、試料０４と試料０６は、硬さ、明るさ、鋳造性の全てが良好であるため、特に大きな引張り強さが求められる指輪に、供することができる。
すなわち、９５質量％のパラジウムと、３質量％のニオブと、２質量％のガリウムからなる指輪、又は、９５質量％のパラジウムと、０．５質量％のイットリウムと、４．５質量％の銀からなる指輪が推奨される。
【００６９】
または、従来品に相当する試料０９より高品質であれがよく、ある程度の品質の低下が容認される場合は、総合評価が◎、○、△までが提供される。
この場合は、９５質量％のパラジウムと、残部が第１の金属及び第２の金属からなり、第１の金属は、ニオブ、ゲルマニウム、イットリウムの１種であり、第２の金属は、金、銀、ルテニウム、ガリウム、インジウム、スズの１種であることを特徴とする装身具用合金が提供される。
【００７０】
尚、装身具は、指輪の他、ネックレス、ブローチ、ピアス、髪飾りなどの身体に着ける小物であれば、種類は問わない。
【００７１】
○追加測定：
試料を増やし、試料０１〜０９と同様の上記手順で、硬さ、明るさ及び鋳造性を測定した。なお、便宜的に、試料０１〜０９の内容を以下の表中に、再掲した。
【００７２】
○試料１０〜１２：
第１金属をゲルマニウムとし、第２金属をスズとして、各々の体積％を変更しつつ、測定し、評価を実施した。
【００７３】
【表６】
2014176635.tif 000008
【００７４】
表の下に、○、△、×などの評価値（試料０１〜０９で用いた値と同じ。）を明記し、得られた硬さ、明るさ、鋳造性を評価し、この評価に基づいて総合評価を行った。試料１０において、網線枠で囲んだ３つの評価から、総合評価を決定した。以下同様。
【００７５】
ある程度の品質でよければ、総合評価が△以上であればよく、試料１０、０１、１１、１２が採用可能である。結果、第１の金属は０．５〜２．０質量％のゲルマニウムであり、第２の金属は３．０〜４．５質量％のスズである装身具用合金が提供される。
それ以上の品質が要求される場合は、総合評価は○以上が必要であり、試料１０、０１、１１が採用可能である。結果、第１の金属は０．５〜１．５質量％のゲルマニウムであり、第２の金属は３．５〜４．５質量％のスズである装身具用合金が提供される。
【００７６】
○試料１３〜１６：
第１金属をニオブとし、第２金属を銀として、各々の体積％を変更しつつ、測定し、評価を実施した。
【００７７】
【表７】
2014176635.tif 000009
【００７８】
ある程度の品質でよければ、総合評価が△以上であればよく、試料０２、１３〜１６が採用可能である。結果、第１の金属は０．５〜３．０質量％のニオブであり、第２の金属は２．０〜４．５質量％の銀である装身具用合金が提供される。
それ以上の品質が要求される場合は、総合評価は○以上が必要であり、試料０２、１３、１４が採用可能である。結果、第１の金属は０．５〜１．５質量％のニオブであり、第２の金属は３．５〜４．５質量％の銀である装身具用合金が提供される。
【００７９】
○試料１７〜２０：
第１金属をニオブとし、第２金属を金として、各々の体積％を変更しつつ、測定し、評価を実施した。
【００８０】
【表８】
2014176635.tif 000010
【００８１】
ある程度の品質でよければ、総合評価が△以上であればよく、試料０３、１７〜１９が採用可能である。結果、第１の金属は０．５〜２．０質量％のニオブであり、第２の金属は３．０〜４．５質量％の金である装身具用合金が提供される。
それ以上の品質が要求される場合は、総合評価は○以上が必要であり、試料０３、１７、１８が採用可能である。結果、第１の金属は０．５〜１．５質量％のニオブであり、第２の金属は３．５〜４．５質量％の金である装身具用合金が提供される。
【００８２】
○試料２１〜２３：
第１金属をニオブとし、第２金属をガリウムとして、各々の体積％を変更しつつ、測定し、評価を実施した。
【００８３】
【表９】
2014176635.tif 000011
【００８４】
ある程度の品質でよければ、総合評価が△以上であればよく、試料０４、２１〜２３が採用可能である。結果、第１の金属は１．０〜４．０質量％のニオブであり、第２の金属は１．０〜４．０質量％のガリウムである装身具用合金が提供される。
それ以上の品質が要求される場合は、総合評価は○以上が必要であり、試料０４、２１、２２が採用可能である。結果、第１の金属は１．０〜３．０質量％のニオブであり、第２の金属は２．０〜４．０質量％のガリウムである装身具用合金が提供される。
【００８５】
上述したように、さらにそれ以上の品質が要求される場合は、総合評価が◎が必要であり、試料０４、２２が採用される。結果、第１の金属は２．０〜３．０質量％のニオブであり、第２の金属は２．０〜３．０質量％のガリウムである装身具用合金が提供される。
【００８６】
○試料２４〜２６：
第１金属をニオブとし、第２金属をインジウムとして、各々の体積％を変更しつつ、測定し、評価を実施した。
【００８７】
【表１０】
2014176635.tif 000012
【００８８】
ある程度の品質でよければ、総合評価が△以上であればよく、試料０５、２５、２６が採用可能である。結果、第１の金属は２．０〜４．０質量％のニオブであり、第２の金属は１．０〜３．０質量％のインジウムである装身具用合金が提供される。
【００８９】
○試料２６〜２９：
第１金属をイットリウムとし、第２金属を銀として、各々の体積％を変更しつつ、測定し、評価を実施した。
【００９０】
【表１１】
2014176635.tif 000013
【００９１】
なお、試料２８、２９は、鋳造品の形が崩れてしまったので、鋳造性の評価を最悪の××とした。そのため、総合評価は△ではなく、×とした。
ある程度の品質でよければ、総合評価が△以上であればよく、試料０６、２７が採用可能である。結果、第１の金属は０．５〜１．０質量％のイットリウムであり、第２の金属は４．０〜４．５質量％の銀である装身具用合金が提供される。
【００９２】
また、上述したように、高い品質が要求される場合は、総合評価が◎が必要であり、試料０６が採用される。結果、第１の金属は０．５質量％のイットリウムであり、第２の金属は４．５質量％の銀である装身具用合金が提供される。
【００９３】
○試料３０〜３２：
第１金属をイットリウムとし、第２金属を金として、各々の体積％を変更しつつ、測定し、評価を実施した。
【００９４】
【表１２】
2014176635.tif 000014
【００９５】
なお、試料３１、３２は、鋳造品の形が崩れてしまったので、鋳造性の評価を最悪の××とした。そのため、総合評価は△ではなく、×とした。
品質が要求される場合は、総合評価は○以上が必要であり、試料０７、３０が採用可能である。結果、第１の金属は０．５〜１．０質量％のイットリウムであり、第２の金属は４．０〜４．５質量％の金である装身具用合金が提供される。
【００９６】
○試料３３〜３５：
第１金属をイットリウムとし、第２金属をルテニウムとして、各々の体積％を変更しつつ、測定し、評価を実施した。
【００９７】
【表１３】
2014176635.tif 000015
【００９８】
ある程度の品質でよければ、総合評価が△以上であればよく、試料０８、３３、３４６が採用可能である。結果、第１の金属は０．５〜１．０質量％のイットリウムであり、第２の金属は３．５〜４．５質量％のルテニウムである装身具用合金が提供される。
それ以上の品質が要求される場合は、総合評価は○以上が必要であり、試料３３が採用可能である。結果、第１の金属は０．５質量％のイットリウムであり、第２の金属は４．５質量％のルテニウムである装身具用合金が提供される。
【産業上の利用可能性】
【００９９】
本発明の合金は、装身具の素材に好適である。
【符号の説明】
【０１００】
１０…装身具用合金鋳物。
【図１】
2014176635.tif 000016
【図２】
2014176635.tif 000017
【図３】
2014176635.tif 000018